КЕРАМИЧЕСКАЯ МАССА ДЛЯ ПРОИЗВОДСТВА КИРПИЧА
CERAMIC MASS FOR PRODUCTION OF BRICKS

Изобретение относится к промышленности строительных материалов и касается составов масс для производства кирпича.
Известна керамическая масса для производства кирпича, содержащая, мас. %: глину 15,0-50,0; молотое кварцевое стекло 20,0-50,0 [1].
Задача изобретения состоит в повышении морозостойкости кирпича, полученного из керамической массы.
Технический результат достигается тем, что керамическая масса для производства кирпича, содержащая глину и молотое кварцевое стекло, дополнительно включает портландцемент или шлакопортландцемент, причем компоненты находятся при следующем соотношении, мас. %: глина 78,5-86,5; молотое кварцевое стекло 10,0-15,0; портландцемент или шлакопортландцемент 3,5-6,5.
Составы керамической массы приведены в таблице.
2
2
3
2
3
3
Для приготовления керамической массы могут быть использованы качественные кирпичные глины любых месторождений, например, глина Мало-Ступкинского месторождения, характеризующаяся следующим химическим составом, мас. %: SiO 52,0-75,1; AlO 12,67-21,94; FeO 2,7-6,44; CaO 1,76-7,07; MgO 1,08-5,42; SO 0,87; п.п.п. 3,01-4,2. Глину сушат и размалывают до порошкообразного состояния. Кварцевое стекло (бой) размалывают до порошкообразного состояния. Все компоненты смешивают. Влажность массы выбирают в пределах 19-26%. Из полученной массы формуют кирпич, который сушат до влажности не более 6% и обжигают при температуре 960-1000°C.
Источник информации
1. JP 10167800 А1, 1998.